상기 단계 2 의 고분자 전해질 용액 에 단계 1 의 구형 소립자 인산염 계 고체 전해질 을 전도성 고분자 전해질 성분 1 중량 부 ( 폴리 ( 비닐리덴 플 루오 라이드 코 헥사 플 루 오로 프로필렌 ) : 리튬 비스트 리플 루오 로 메탄 설폰 이미 데이트 : 폴리에틸렌글리콜 다이메틸 에 터 ( 수 평균 분자량 500 ) = 3 : 1 : 6 ( 중량 비 ) 혼합 성분 1 중량 부 ) 에 대하 여 , 0 . 005 중량 부 로 포함 되 도록 혼합 하 고 , 충분히 교반 시켜 복합 전해질 용액 을 제조 하 였 다 . 무기 전해질 이 첨가 된 상기 용액 은 진공 오븐 안 에서 패트리 디쉬 에 붓 고 120 ℃ 에서 12 시간 동안 용매 를 날려 프리 스탠딩 한 막 의 고체상 복합 전해질 을 제조 하 였 다 . 패트리 디쉬 에 형성 된 프리 스탠딩 한 막 의 고체상 복합 전해질 을 사진 촬영 한 이미지 를 도 4 에 나타내 었 다 .